(57)【要約】【課題】  ペレット同士がブロッキングすることなく、押出成形や射出成形による成形が可能で、かつ難接着性であるポリオレフィンに対して、良好な粘着性及び剥離性を有する粘着性樹脂組成物を提供すること。【解決手段】  水素添加した共役ジエン重合体１００質量部及び粘着性付与樹脂１００〜６００質量部を含有する樹脂組成物からなるペレット（Ａ）と、スチレン系エラストマー１００質量部及び粘着性付与樹脂１〜３０質量部を含有する樹脂組成物からなるペレット（Ｂ）とを、前記ペレット（Ａ）と前記ペレット（Ｂ）との質量比が、（Ａ）：（Ｂ）＝９０：１０〜１０：９０となる範囲で含有する粘着性樹脂組成物。【選択図】        なし【特許請求の範囲】
【請求項１】
水素添加した共役ジエン重合体１００質量部及び粘着性付与樹脂１００〜６００質量部を含有する樹脂組成物からなるペレット（Ａ）と、
スチレン系エラストマー１００質量部及び粘着性付与樹脂１〜３０質量部を含有する樹脂組成物からなるペレット（Ｂ）とを、前記ペレット（Ａ）と前記ペレット（Ｂ）との質量比が、（Ａ）：（Ｂ）＝９０：１０〜１０：９０となる範囲で含有することを特徴とする粘着性樹脂組成物。
【請求項２】
請求項１記載の粘着性樹脂組成物からなることを特徴とする成形品。
【発明の詳細な説明】
【技術分野】
【０００１】
本発明は、ペレット同士がブロッキングすることなく、押出成形や射出成形による成形が可能で、かつ難接着性であるポリオレフィンに対して、良好な粘着性を有する粘着性樹脂組成物に関する。
【背景技術】
【０００２】
従来より、粘着性樹脂組成物には粘着特性が良好なスチレン系エラストマーが、主に用いられてきた。その中でも、スチレン系ブロック共重合体は、タック性及び凝集力、接着力のバランスが比較的良好であることから、好まれて使用されている。しかしながら、このようなエラストマーをベースポリマーとした粘着性樹脂組成物は、通常、必須成分として粘着付与性樹脂及び可塑剤を含有するが、スチレン系ブロック共重合体、粘着付与性樹脂及び可塑剤を混練して得られる粘着性樹脂組成物は、非常に柔らかく粘着性が強いため、ペレット状態にして取り出すことは困難であった。また、この粘着性樹脂組成物をペレット化しても、ペレット表面の粘着性が強すぎるため、ペレット同士がブロッキングを起こし、押出成形機や射出成形機に安定的に樹脂を供給することができない問題があった。
【０００３】
上記の問題を解決する方法として、粘着性樹脂組成物を２種類の配合に分離し、スチレン系ブロック共重合体と粘着性付与樹脂を含有するペレット（１）とスチレン系ブロック共重合体と軟化剤を含有するペレット（２）の２種類のペレットを別々に作製し、使用時に混合する方法が提案されている。しかし、このペレット（１）は、高い比率で粘着性付与樹脂を含有するため、ペレットのタック感は低いものの、それらの自己粘着力により、経時的にブロッキングが起こりやすい問題があった。一方、ペレット（２）は、液状の軟化剤を含有するため、ペレット表面に軟化剤がブリードアウトしやすく、加工性が低下し、荷重によるブロッキングが起こりやすい問題があった。また、軟化剤を含有しないペレット（２）を用いた場合では、ペレット（１）との溶融粘度の差が大きくなり、混合して使用する際に、均一に溶融混合できないため、成形性が低下する問題があった。さらに、この粘着性樹脂組成物は、ポリオレフィンに対する接着力は、十分ではなかった（例えば、特許文献１参照。）。
【０００４】
また、難接着物であるポリオレフィン用の粘着性樹脂組成物としては、プロセスオイルなど極性の低い軟化剤を多量に加えたり、ポリオレフィンと構造や性質が良く似たアタクチックポリプロピレン樹脂や非晶性のエチレン−α−オレフィン共重合体を含有するものが用いられている。例えば、スチレン−ブタジエンブロック共重合体又はスチレン−イソプレンブロック共重合体、粘着性付与樹脂及びエチレン−α−オレフィン共重合体を含有する粘着性樹脂組成物が提案されている。しかしながら、この粘着性樹脂組成物のペレットは耐ブロッキング性が不十分で、取り扱いが困難であり、更にポリオレフィンへの粘着性が十分なものではなかった（例えば、特許文献２参照。）。
【０００５】
【特許文献１】特開平７−１１２１９号公報
【特許文献２】特開平５−９８２２３号公報
【発明の開示】
【発明が解決しようとする課題】
【０００６】
本発明が解決しようとする課題は、ペレット同士がブロッキングすることなく、押出成形や射出成形による成形が可能で、かつ難接着性であるポリオレフィンに対して、良好な粘着性及び剥離性を有する粘着性樹脂組成物を提供することである。
【課題を解決するための手段】
【０００７】
本発明者は、上記課題を解決すべく鋭意検討した結果、以下の発明を完成するに至った。すなわち、本発明は、水素添加した共役ジエン重合体１００質量部及び粘着性付与樹脂１００〜６００質量部を含有する樹脂組成物からなるペレット（Ａ）と、スチレン系エラストマー１００質量部及び粘着性付与樹脂１〜３０質量部を含有する樹脂組成物からなるペレット（Ｂ）とを、前記ペレット（Ａ）と前記ペレット（Ｂ）との質量比が、（Ａ）：（Ｂ）＝９０：１０〜１０：９０となる範囲で含有することを特徴とする粘着性樹脂組成物を提供するものである。
【発明の効果】
【０００８】
本発明の粘着性組成物は、ペレット化してもブロッキングすることがないため、扱いが容易なペレット形状で供給できる。また、押出成形や射出成形による成形も容易である。さらに、難接着性であるポリオレフィンに対して、優れた粘着性を有している。このような特徴を有していることから、本発明の粘着性樹脂組成物は、各種成形機を用いた粘着素材の加工を可能にし、特にポリオレフィン素材を使った容器の蓋材や袋のシール等に利用可能である。
【発明を実施するための最良の形態】
【０００９】
本発明を以下に詳しく説明する。本発明で用いられる水素添加した共役ジエン重合体の共役ジエン成分としては、例えば、１，３−ブタジエン、イソプレン等が挙げられる。また、前記水素添加した共役ジエン重合体は、結晶性が低く、水素添加率が８０％以上のものが好ましく、密度が０．８５〜０．９５ｇ／ｃｍ３であるものがより好ましい。
【００１０】
前記の水素添加した共役ジエン重合体は、例えば、市販されている「Ｌ７００シリーズ」（旭化成株式会社製）や「ダイナロン６２００」（ＪＳＲ株式会社製）等を使用することができる。
【００１１】
本発明で用いられるスチレン系エラストマーには、ブロック共重合体やランダム共重合体からなるものなど、様々な構造を持つものを用いることができる。その中でも、ビニル基を有する芳香族化合物からなるブロック重合体（Ｘ）と共役ジエン化合物からなるブロック重合体（Ｙ）で構成されるブロック共重合体が好ましい。また、前記ブロック重合体（Ｘ）とブロック重合体（Ｙ）で構成されるブロック共重合体中の不飽和二重結合部分が水素添加されている水添ブロック共重合体からなり、Ｘ−Ｙ−Ｘ型の配置であるものがより好ましい。このようなスチレン系エラストマーとしては、例えば、市販されている「タフテック」（旭化成株式会社製）や「セプトン」（株式会社クラレ製）、「ダイナロン１３２０シリーズ」（ＪＳＲ株式会社製）等を使用することができる。
【００１２】
本発明で用いられる粘着性付与樹脂としては、例えば、ロジン系樹脂、テルペン系樹脂、水素添加テルペン系樹脂、合成石油樹脂、クマロン系樹脂、フェノール系樹脂、スチレン系樹脂等が挙げられる。これらは単独で用いても良いし、２種類以上を適宜選択して使用しても良い。これらの中でも、合成石油樹脂、水素添加テルペン系樹脂は、耐熱性や耐候性に優れ、低臭気であるので好ましい。
【００１３】
また、前記粘着性付与樹脂の軟化点は、８０〜１５０℃の範囲にあるものが好ましく、さらに、９０〜１３０℃の範囲にあるものは、粘着特性に優れるため、より好ましい。
【００１４】
本発明の粘着性樹脂組成物においては、本発明の趣旨を損なわない範囲で、酸化防止剤、帯電防止剤、光安定剤、紫外線吸収剤、スリップ剤、着色剤、分散剤等の添加剤類、タルク、炭酸カルシウム、炭酸マグネシウム、マイカ、硫酸バリウム等の充填剤類を適宜配合することができる。
【００１５】
本発明のペレット（Ａ）で用いられる粘着性付与樹脂の配合量は、水素添加した共役ジエン重合体１００質量部に対して、１００〜６００質量部が好ましく、より好ましくは２００〜５００質量部であり、さらに好ましくは３００〜４００質量部である。粘着性付与樹脂の配合量が１００質量部未満では、粘着性が強いためペレット同士のブロッキングを生じやすくなり好ましくない。また、６００質量部を超えると、ストランドをカットしてペレット化する際に、切り子が大量に発生するため好ましくない。
【００１６】
本発明のペレット（Ｂ）で用いられる粘着性付与樹脂の配合量は、スチレン系エラストマー１００質量部に対して、１〜３０質量部が好ましく、より好ましくは５〜２０質量部である。粘着性付与樹脂の配合量が１質量部未満では、ペレット（Ａ）と溶融混合させたときに粘度差が大きく、均一に混合できないため好ましくない。また、３０質量部を超えると、粘着性が強くなりすぎて、ペレット化が困難となり好ましくない。
【００１７】
本発明のペレット（Ａ）とペレット（Ｂ）との配合比率は、（ａ）：（ｂ）＝９０：１０〜１０：９０の範囲が好ましい。また、ペレット（Ａ）とペレット（Ｂ）とを混合した粘着性樹脂組成物中の粘着性付与樹脂の配合比率が、２５〜６０質量％の範囲にあれば、粘着特性が向上するため好ましく、３０〜５０質量％の範囲にあるとより好ましい。
【００１８】
本発明の粘着性樹脂組成物は、加熱溶融して、押出成形や射出成形によって粘着層を形成することができるほか、通常用いられるホットメルトコーター等も使用することができる。
【００１９】
本発明の粘着性樹脂組成物のペレット（Ａ）とペレット（Ｂ）は、別々に保存して使用する直前に混合しても、混合して保存しても良く、別々に保存しても、混合して保存しても、ペレット同士のブロッキングは生じない。
【実施例】
【００２０】
以下に実施例、比較例を挙げて、本発明をさらに具体的に説明するが、本発明はこれら実施例の範囲に限定されるものではない。なお、以下において、「部」は、特に断りがない限り、すべて「質量部」を表すものとする。
【００２１】
本発明の粘着性樹脂組成物に用いられるペレット（Ａ）を、以下の実施例１〜４の通り作製した。また、比較用として、比較例１〜３のペレットも作製した。
【００２２】
（実施例１）
水素添加ブタジエン重合体（旭化成株式会社製の製品名「Ｌ７０１」）１００部及び水素添加石油樹脂（トーネックス株式会社製の製品名「エスコレッツ５３２０」）１５０部を混合した後、２軸押出機にて１５０℃で溶融混練を行い、ストランド状で取り出したものを水槽で冷却し、ストランドカッターを用いてペレット化し、ペレット（Ａ−１）を得た。
【００２３】
（実施例２）
実施例１の水素添加石油樹脂の配合量１５０部を５００部に変更した以外は、実施例１と同様にして、ペレット（Ａ−２）を得た。
【００２４】
（実施例３）
実施例１の水素添加石油樹脂の配合量１５０部を３００部に変更した以外は、実施例１と同様にして、ペレット（Ａ−３）を得た。
【００２５】
（実施例４）
実施例１の水素添加石油樹脂１５０部に代えて、水素添加テルペン系樹脂（ヤスハラケミカル株式会社製の製品名「クリアロンＰ−１２５」）３００部を使用した以外は、実施例１と同様にして、ペレット（Ａ−４）を得た。
【００２６】
（比較例１）
実施例１の水素添加石油樹脂の配合量１５０部を８０部に変更した以外は、実施例１と同様にして、ペレット（Ａ−Ｃ１）を得た。
【００２７】
（比較例２）
実施例１の水素添加石油樹脂の配合量１５０部を１０００部に変更した以外は、実施例１と同様にして、ペレット（Ａ−Ｃ２）を得た。
【００２８】
（比較例３）
実施例１の水素添加ブタジエン重合体に代えて、水素添加スチレン−ブタジエン−スチレンブロック共重合体（旭化成株式会社製の製品名「タフテックＨ１２２１」）を使用し、水素添加石油樹脂の配合量１５０部を３００部に変更した以外は、実施例１と同様にして、ペレット（Ａ−Ｃ３）を得た。
【００２９】
本発明の粘着性樹脂組成物に用いられるペレット（Ｂ）を、以下の実施例５〜８の通り作製した。また、比較用として、比較例４、５のペレットも作製した。
【００３０】
（実施例５）
水素添加スチレン−ブタジエン−スチレンブロック共重合体（旭化成株式会社製の製品名「タフテックＨ１２２１」）１００部及び水素添加石油樹脂（トーネックス株式会社製の製品名「エスコレッツ５３２０」）１０部を混合した後、２軸押出機にて１５０℃で溶融混練を行い、ストランド状で取り出したものを水槽で冷却し、ストランドカッターを用いてペレット化し、ペレット（Ｂ−１）を得た。
【００３１】
（実施例６）
実施例５の水素添加スチレン−ブタジエン−スチレンブロック共重合体に代えて、水素添加スチレン−イソプレン−スチレンブロック共重合体（株式会社クラレ製の製品名「セプトン２００４」）を使用した以外は、実施例５と同様にして、ペレット（Ｂ−２）を得た。
【００３２】
（実施例７）
実施例５の水素添加スチレン−ブタジエン−スチレンブロック共重合体に代えて、水素添加スチレン−ブタジエンランダム共重合体（ＪＳＲ株式会社製の製品名「ダイナロン１３２０」）を使用した以外は、実施例５と同様にして、ペレット（Ｂ−３）を得た。
【００３３】
（実施例８）
実施例５の水素添加石油樹脂に代えて、水素添加テルペン系樹脂（ヤスハラケミカル株式会社製の製品名「クリアロンＰ−１２５」）を使用した以外は、実施例５と同様にして、ペレット（Ｂ−４）を得た。
【００３４】
（比較例４）
実施例５の水素添加石油樹脂の配合量１０部を５０部に変更した以外は、実施例５と同様にして、ペレット（Ｂ−Ｃ１）を得た。
【００３５】
（比較例５）
実施例５の水素添加石油樹脂１０部に代えて、鉱物油系ゴム用軟化剤（パラフィン系オイル）（出光興産株式会社製の製品名「ダイアナプロセスＰＷ−３８０」）を使用した以外は、実施例５と同様にして、ペレット（Ｂ−Ｃ２）を得た。
【００３６】
次に、上記で得られたペレット（Ａ）とペレット（Ｂ）を以下の実施例９〜１１の通り混合して、本発明の粘着性樹脂組成物を得た。また、比較用として、比較例６〜１２の粘着性樹脂組成物を得た。この比較例中の比較例１０〜１２は、２種類のペレットの分けずに単一のペレットで、粘着性樹脂組成物を得た。
【００３７】
（実施例９）
実施例３で得られたペレット（Ａ−３）３０部と実施例５で得られたペレット（Ｂ−１）７０部とを混合して、粘着性樹脂組成物を得た。
【００３８】
（実施例１０）
実施例３で得られたペレット（Ａ−３）５０部と実施例５で得られたペレット（Ｂ−１）５０部とを混合して、粘着性樹脂組成物を得た。
【００３９】
（実施例１１）
実施例３で得られたペレット（Ａ−３）６０部と実施例５で得られたペレット（Ｂ−１）４０部とを混合して、粘着性樹脂組成物を得た。
【００４０】
（比較例６）
実施例３で得られたペレット（Ａ−３）９５部と実施例５で得られたペレット（Ｂ−１）５部とを混合して、粘着性樹脂組成物を得た。
【００４１】
（比較例７）
実施例３で得られたペレット（Ａ−３）５部と実施例５で得られたペレット（Ｂ−１）９５部とを混合して、粘着性樹脂組成物を得た。
【００４２】
（比較例８）
比較例３で得られたペレット（Ａ−Ｃ３）５０部と比較例５で得られたペレット（Ｂ−Ｃ２）５０部とを混合して、粘着性樹脂組成物を得た。
【００４３】
（比較例９）
比較例３で得られたペレット（Ａ−Ｃ３）５０部と実施例５で使用した水素添加スチレン−ブタジエン−スチレンブロック共重合体（旭化成株式会社製の製品名「タフテックＨ１２２１」）のペレット５０部とを混合して、粘着性樹脂組成物を得た。
【００４４】
（比較例１０）
エチレン−プロピレン共重合体（三井化学株式会社製の製品名「タフマーＰ−０２７５」）１２．５部、水素添加スチレン−ブタジエン−スチレンブロック共重合体（旭化成株式会社製の製品名「タフテックＨ１２２１」）４５．５部、及び水素添加石油樹脂（トーネックス株式会社製の製品名「エスコレッツ５３２０」）４２部を混合した後、２軸押出機にて１５０℃で溶融混練を行い、ストランド状で取り出したものを水槽で冷却し、ストランドカッターを用いてペレット化し、粘着性樹脂組成物を得た。
【００４５】
（比較例１１）
水素添加ブタジエン重合体（旭化成株式会社製の製品名「Ｌ７０１」）１２．５部、水素添加スチレン−ブタジエン−スチレンブロック共重合体（旭化成株式会社製の製品名「タフテックＨ１２２１」）４５．５部、及び水素添加石油樹脂（トーネックス株式会社製の製品名「エスコレッツ５３２０」）４２部を混合した後、２軸押出機にて１５０℃で溶融混練を行い、ストランド状で取り出したものを水槽で冷却し、ストランドカッターを用いてペレット化し、粘着性樹脂組成物を得た。
【００４６】
（比較例１２）
水素添加スチレン−ブタジエン−スチレンブロック共重合体（旭化成株式会社製の製品名「タフテックＨ１２２１」）６０部及び水素添加石油樹脂（トーネックス株式会社製の製品名「エスコレッツ５３２０」）４０部を混合した後、２軸押出機にて１５０℃で溶融混練を行い、ストランド状で取り出したものを水槽で冷却し、ストランドカッターを用いてペレット化し、粘着性樹脂組成物を得た。
【００４７】
実施例１〜８、比較例１〜５で得られた各ペレットの評価を以下のように行った。評価結果は、表１及び表２に示す。
【００４８】
（ペレット化試験）
ペレット化の際の状況から、以下の基準で評価した。
○：ペレットが問題なく得られる。
△：樹脂組成物のストランドをカットする際に大量に切り子が発生したり、
ペレット化した後、ペレット同士がブロッキングする。
×：樹脂組成物のストランドをカットする際に、樹脂組成物がカッターに
付着したり、ペレット同士のブロッキングが激しく起こったり、樹脂
組成物が脆いため、ペレット形状にならない。
【００４９】
（ブロッキング試験）
得られたペレット４００ｇをポリカップに取り、３０℃の恒温器の中に２４時間放置した。次に、ポリカップを１８０度回転させ、口を下に向けた状態で３０秒間保持した後、ブロッキングしたペレットの質量として、ポリカップに残ったペレットの質量を量った。得られたブロッキングしたペレットの質量とペレットの総質量とを用いて、次式によってブロッキング率を算出した。
【００５０】
【数１】
2005082605.tif 000002
【００５１】
（耐ブロッキング性）
上記で得られたブロッキング率から、以下の基準で耐ブロッキング性を評価した。
○：ブロッキング率が５％未満
△：ブロッキング率が５％以上４０％未満
×：ブロッキング率が４０％以上
【００５２】
実施例９〜１１及び比較例６〜１２で得られた粘着性樹脂組成物の評価を以下の通り行った。なお、ブロッキング試験及び耐ブロッキング性の評価は、上記と同様に行った。評価結果は、表３に示す。
【００５３】
（粘着力測定用サンプルの作製）
Ｔダイ法により共押出機を用いて、実施例９〜１１及び比較例６〜１２で得られた粘着樹脂組成物とポリプロピレン（サンアロマー株式会社製の製品名「ＰＣ５４０Ｒ」）をそれぞれ押出機にて溶融させ、Ｔダイ内にて積層させることにより粘着多層フィルムを作製した。
【００５４】
（成形性）
粘着力測定用サンプルを作製する際の状況から、以下の基準で成形性を評価した。
○：膜厚が均一であり、かつ、表面が荒れていない。ペレット供給にも問題
がない。
×：膜厚が不均一であったり、表面が荒れている。また、ペレット供給時に
供給機内でペレットが詰まり、均一に供給されない。
【００５５】
（粘着力の測定）
作製した粘着力測定用サンプルを用いて、ポリプロピレン板及びポリエチレン板に対する１８０度引きはがし粘着力をＪＩＳ  Ｚ  ０２３７−２０００に準じて測定した。測定は、２３℃、６５％ＲＨの雰囲気で行った。
【００５６】
（被着体汚染性）
作製した粘着力測定用サンプルをポリプロピレン板に貼り付けた後、１０日後に引き剥がし試験を行い、被着体表面の汚れについて以下の基準にて評価した。
○：被着体表面に糊残りがない。
×：被着体表面に糊残りがある。
【００５７】
【表１】
2005082605.tif 000003
【００５８】
表１に示した結果から、実施例１〜４で得られた樹脂組成物は、ペレット化する際に問題はなく、本発明の粘着性樹脂組成物に用いるペレット（Ａ）が得られた。また、得られたペレットの耐ブロッキング性も良好であった。
【００５９】
比較例１は、水素添加した共役ジエン重合体１００質量部に対して、粘着性付与樹脂である水素添加石油樹脂の配合量が１００質量部未満の例である。この樹脂組成物では、ストランドをカットすることはできたが、ペレットのブロッキングが強く起こった。
【００６０】
比較例２は、水素添加した共役ジエン重合体１００質量部に対して、粘着性付与樹脂である水素添加石油樹脂の配合量が６００質量部を超えた例である。この樹脂組成物では、ペレットを得ることができなかった。
【００６１】
比較例３は、水素添加した共役ジエン重合体ではなく、スチレン系エラストマーを用いた例である。この樹脂組成物では、ストランドをカットすることはできたが、ペレットのブロッキングが起こった。
【００６２】
【表２】
2005082605.tif 000004
【００６３】
表２に示した結果から、実施例５〜８で得られた樹脂組成物は、ペレット化する際に問題はなく、本発明の粘着性樹脂組成物に用いるペレット（Ｂ）が得られた。また、得られたペレットの耐ブロッキング性も良好であった。
【００６４】
比較例４は、スチレン系エラストマー１００質量部に対して、粘着性付与樹脂である水素添加石油樹脂の配合量が３０質量部を超えた例である。この樹脂組成物では、粘着性が強いためストランドがカッターに貼り付き、ペレット化ができなかった。
【００６５】
比較例５は、粘着性付与樹脂ではなく、鉱物油系ゴム用軟化剤を用いた例である。この樹脂組成物では、その柔らかさから、ストランドのカットが難しく、ペレットのブロッキングが強く起こった。
【００６６】
【表３】
2005082605.tif 000005
【００６７】
表３に示した結果から、実施例１０〜１２の本発明の粘着性組成物は、耐ブロッキング性が良好であり、かつポリオレフィンに対して良好な粘着性を示した。
【００６８】
比較例６及び７は、ペレット（Ａ）とペレット（Ｂ）との配合比率が、本発明の範囲である（ａ）：（ｂ）＝９０：１０〜１０：９０を外れた例である。これらの粘着性樹脂組成物は、耐ブロッキング性は良好であったが、ポリオレフィンに対する粘着性は不十分であった。
【００６９】
比較例８は、粘着性樹脂組成物の成分として、スチレン系エラストマー、粘着性付与樹脂及び軟化剤を含む例である。この粘着性樹脂組成物は、耐ブロッキング性及び成形性が不十分であり、また、ポリオレフィンに対する粘着性も不十分であった。さらに被着体に糊残りが起こり汚染性も不十分であった。
【００７０】
比較例９は、粘着性樹脂組成物の成分として、スチレン系エラストマー及び粘着性付与樹脂を含む例である。この粘着性樹脂組成物は、耐ブロッキング性及び成形性が不十分であり、また、ポリオレフィンに対する粘着性も不十分であった。さらに被着体に糊残りが起こり汚染性も不十分であった。
【００７１】
比較例１０は、水素添加ブタジエン重合体の代わりにエチレン−α−オレフィン共重合体を用いた以外は、粘着性樹脂組成物の成分を実施例１０と同一とした組成物を、２種類のペレットに分けずに単一のペレットで粘着性樹脂組成物を得た例である。この粘着性樹脂組成物は、ペレット化することが非常に困難であり、さらに耐ブロッキング性が不十分であった。
【００７２】
比較例１１は、粘着性樹脂組成物の成分を実施例１０と同一とした組成物を２種類のペレットに分けずに単一のペレットで粘着性樹脂組成物を得た例である。この粘着性樹脂組成物は、ペレット化することは可能であったが、耐ブロッキング性が不十分であった。
【００７３】
比較例１２は、一般的な粘着性樹脂組成物の組成を単一のペレットとして、粘着性樹脂組成物を得た例である。この粘着性樹脂組成物は、ペレット化することが非常に困難であり、更に耐ブロッキング性が不十分であり、また、ポリオレフィンに対する粘着性も不十分であった。